МАТЕРИАЛ ДЛЯ КАБЕЛЯ НА ОСНОВЕ АЛЮМИНИЕВОГО СПЛАВА С ВЫСОКОЙ СТЕПЕНЬЮ УДЛИНЕНИЯ И СПОСОБ ЕГО ПОЛУЧЕНИЯ

1. Материал для кабелей на основе алюминиевого сплава с высоким удлинением, содержащий следующие компоненты, мас.%: Fe: 0,30~1,20%, Si: 0,03~0,10%, редкоземельные элементы (т.е. Се и La): 0,01~0,30%, а оставшуюся часть составляют Al и неизбежные примеси.
2. Материал для кабелей на основе алюминиевого сплава с высоким удлинением по п.1, где общее содержание примесей в алюминиевом сплаве, измеренное в массовых процентах, составляет менее 0,3%.
3. Материал для кабелей на основе алюминиевого сплава с высоким удлинением по п.2, где содержание Са в примесях, выраженное в массовых процентах, составляет менее 0,02%, а содержание любого другого элемента в примесях составляет менее 0,01%.
4. Материал для кабелей на основе алюминиевого сплава с высоким удлинением по п.1, где содержание Се, выраженное в массовых процентах, составляет 0,005~0,20%, а содержание La составляет 0,001~0,15%.
5. Способ получения материала для кабелей на основе алюминиевого сплава с высоким удлинением по п.1, включающий следующие стадии:
1) литье из расплава
сначала добавление 92~98 массовых частей (мас.ч.) сплава Al, содержащего Si и Fe, и 0,73~5,26 мас.ч. сплава Al-Fe, и нагревание до 710~750°С до расплавленного состояния; затем нагревание до 720~760°С, добавление 1~3 мас.ч. сплава редкоземельные элементы-Al и 0,17~0,67 мас.ч. сплава B-Al, при этом указанный сплав редкоземельные элементы-Al представляет собой сплав Al и редкоземельных элементов (Се и La);
затем добавление 0,04~0,06 мас.ч. рафинирующего агента и рафинирование в течение 8~20 мин; затем выдерживание при температуре в течение 20~40 мин, а затем литье;
2) полуотжиг
выдерживание полученного алюминиевого сплава при 280~380°С в течение 4~10 ч, а затем выемка и охлаждение естественным путем до температуры окружающей среды.
6. Способ получения материала для кабелей на основе алюминиевого сплава с высоким удлинением по п.5, где содержание Si в указанном алюминиевом сплаве, содержащем Si и Fe, составляет 0,07~0,12% и содержание Fe в указанном алюминиевом сплаве, содержащем Si и Fe, составляет 0,12~0,13%; содержание Fe в сплаве Al-Fe составляет 20~24%, содержание B в сплаве B-Al составляет 3~4% и содержание Се и La в сплаве редкоземельные элементы-Al составляет 9~11%.
7. Способ получения материала для кабелей на основе алюминиевого сплава с высоким удлинением по п.5, где Al и сплав Al-Fe плавят и заливают в печь-миксер, добавляют 1/3 сплава редкоземельные элементы-Al за 30 мин до заполнения печи-миксера жидким алюминиевым сплавом и добавляют сплав В-Al и оставшиеся 2/3 сплава редкоземельные элементы-Al за 5 мин до заполнения печи-миксера жидким алюминиевым сплавом.
3
6
8. Способ получения материала для кабелей на основе алюминиевого сплава с высоким удлинением по п.5, где порошок рафинирующего агента содержит 23% NaAl·F+47% KCl+30% NaCl.
9. Способ получения материала для кабелей на основе алюминиевого сплава с высоким удлинением по п.5, где в процессе литья температура литейного ковша составляет 720~730°С, температура литых полос, подаваемых в станок для прокатки, составляет 450~490°С и температура конечной прокатки составляет 300°С.